Brevet FR3099765A1 — publié le 20210212

Description Titre de l'invention : POLYMERE PORTANT DES GROUPES PENDANTS FONCTIONNELS PARTICULIERS IMIDAZO- LIDINONE N-SUBSTITUÉS [0001] 1-DOMAINE DE L'INVENTION : [0002] La présente invention concerne des nouveaux polymères, notamment des élastomères diéniques, modifiés par un groupement azoté non-associatif Ces nouveaux polymères modifiés sont notamment utilisables dans des compositions de caoutchouc, en particulier destinées à la fabrication de pneumatiques. [0003] II-ARRIERE PLAN TECHNIQUE [0004] Dans le domaine industriel des objets fabriqués à partir de compositions de ca- outchouc, notamment des pneumatiques, des mélanges de polymères avec des charges renforçantes sont souvent utilisés. Pour que de telles compositions présentent de bonnes propriétés, on recherche en permanence des moyens pour améliorer la dispersion des charges renforçantes au sein de ces polymères. En effet, une bonne dispersion de ces charges au sein de ces polymères est souvent synonyme d'une hystérèse faible et donc d'une résistance au roulement améliorée lorsque ces compositions de caoutchouc sont utilisées dans des pneumatiques. [0005] Or, l'amélioration de la résistance au roulement est un challenge permanent pour les manufacturiers de pneumatiques depuis que les économies de carburant et la nécessité de protéger l'environnement sont devenues une priorité. [0006] De nombreuses solutions ont été proposées pour atteindre l'objectif de baisse de l'hystérèse. [0007] En particulier, on peut citer la modification de la structure des polymères, notamment des élastomères diéniques, en fin de polymérisation au moyen d'agents de modification, le but étant d'atteindre une bonne interaction entre le polymère ainsi modifié et la charge renforçante, qu'il s'agisse de noir de carbone ou d'une charge inorganique renforçante telle que de la silice. On peut citer par exemple le document EP0778311B1 qui décrit l'utilisation de polymères diéniques fonctionnalisés par un groupement silanol en extrémité de chaîne Plus récemment, la demande de brevet W02009/077837A1 décrit des élastomères fonctionnalisés par un groupement silanol à une extrémité de chaîne et par un groupement aminé à l'autre extrémité de chaîne. Ces polymères modifiés sont efficaces pour réduire l'hystérèse. [0008] Cependant, les manufacturiers de pneumatiques cherchent toujours à réduire l'hystérèse d'une composition de caoutchouc. [0009] C'est la raison pour laquelle, des recherches ont été menées sur d'autres réactions de 2 modification de polymères, notamment d'élastomères diéniques, en vue de l'obtention de compositions de caoutchouc possédant une diminution de l'hystérèse. A ce titre, on peut mentionner l'utilisation de composés portant des groupements associatifs azotés comprenant au moins un motif les rendant susceptibles de s'associer entre eux par des liaisons hydrogène pour modifier les polymères utilisés dans les compositions de caoutchouc. Ces polymères modifiés porteurs de fonctions imidazolidinonc non-substituées sont décrits dans le document W02019/007884A1. [0010] Cependant, il existe chez les manufacturiers de pneumatiques un besoin permanent de toujours continuer à diminuer encore plus l'hystérèse de compositions de caoutchouc et c'est l'objectif de la présente invention. [0011] Ce but est atteint en cc que la demanderesse a découvert, de manière surprenante, au cours de ses recherches qu'un polymère modifié, notamment un élastomère diénique, par un agent de modification comprenant un groupement azoté non-associatif de type imidazolidinone N-substitué confère aux compositions le contenant une diminution inattendue de l'hystérèse. [0012] HI-RESUME DE L'INVENTION [0013] L'invention a pour objet un polymère modifié obtenu par greffage d'au moins un composé de formule (I) sur au moins une insaturation de la chaîne d'un polymère initial [Chem 1] [0014] (f) 100151 dans laquelle : 100161 - A représente un cycle arènediyle, éventuellement substitué par une ou plusieurs chaînes hydrocarbonées, identiques ou différentes, aliphatiques, de préférence saturées, linéaires ou ramifiées, éventuellement substituées ou interrompues par un ou plusieurs hétéroatomes ; E représente un groupe divalent hydrocarboné comprenant éventuellement un ou plusieurs hétéroatomes ; et X désigne un atome d'halogène, de préférence un atome dc chlore. [0017] Lc polymère modifié dc l'invention comprend au moins un groupement imidazo- lidinone N-substitué, c'est-à-dire un groupement azoté non-associatif, pendant le long de sa chaîne. Le polymère modifié de l'invention présente l'avantage de conférer aux 3 compositions le contenant, une diminution significative de l'hystérèse, c'est-à-dire une amélioration de la performance résistance au roulement. [0018] Un autre objet de la présente invention concerne une composition comprenant le polymère modifié tel que décrit ci-dessus et au moins un additif [0019] Un autre objet de l'invention concerne un polymère modifié tel que défini ci-dessus, caractérisé en ce qu'il est en outre obtenu par greffage d'au moins un composé de formule (V) sur au moins une autre insaturation de la chaîne dudit polymère initial [Chem 2] [0020] [0021] dans laquelle : [0022] Al représente un cycle arènediyle, éventuellement substitué par une ou plusieurs chaînes hydrocarbonées, identiques ou différentes, aliphatiques, de préférence saturée, linéaires ou ramifiées, éventuellement substituées ou interrompues par un ou plusieurs hétéroatomes ; et El représente un groupe divalent hydrocarboné comprenant éventuellement un ou plusieurs hétéroatomes. [0023] Ce polymère modifié de l'invention comprend au moins un groupement imidazo- lidinone N-substitué, c'est-à-dire un groupement azoté non-associatif, pendant le long de sa chaîne et. au moins un groupement imidazolidinone non-substitué, c'est-à-dire un groupement azoté associatif, pendant le long de sa chaîne. Le polymère modifié de l'invention présente l'avantage de conférer aux compositions le contenant, de manière surprenante, une amélioration du compromis rigidité à cru/ hystérèse. [0024] Un autre objet de la présente invention concerne une composition comprenant au moins un polymère modifié tel que défini ci-dessus et au moins un additif [0025] W-DESCRIPTION DETAILLEE DE L'INVENTION [0026] Un premier objet de l'invention concerne un polymère modifié obtenu par greffage d'au moins un composé de formule (I) sur au moins une insaturation de la chaîne d'un polymère initial [Chem 3] [0027] [0028] dans laquelle : [0029] - A représente un cycle arènediyle, éventuellement substitué par une ou plusieurs chaînes hydrocarbonées, identiques ou différentes, aliphatiques, de préférence saturées, linéaires ou ramifiées, éventuellement substituées ou interrompues par un ou plusieurs hétéroatomes ; E représente un groupe divalent hydrocarboné comprenant éventuellement un ou plusieurs hétéroatomes ; et X désigne un atome d'halogène, de préférence un atome de chlore. 100301 Le polymère modifié de l'invention comprend au moins un groupement imidazo- lidinone N-substitué, c'est-à-dire un groupement azoté non-associatif, pendant le long de sa chaîne. Ce polymère modifié présente l'avantage de conférer aux compositions le comprenant une diminution de l'hystérèse, c'est-à-dire une amélioration de la performance résistance au roulement. 100311 Dans la présente, sauf indication expresse différente, tous les pourcentages (%) indiqués sont des pourcentages (%) en masse. 100321 D'autre part, tout intervalle de valeurs désigné par l'expression « entre a et b » re- présente le domaine de valeurs allant de plus de a à moins de b (c'est-à-dire bornes a et b exclues) tandis que tout intervalle de valeurs désigné par l'expression « de a à b » signifie le domaine de valeurs allant de a jusqu'à b (c'est-à-dire incluant les bornes strictes a et b). 100331 Les composés mentionnés dans la description peuvent être d'origine fossile ou biosourcés. Dans ce dernier cas, ils peuvent être, partiellement ou totalement., issus de la biomasse ou obtenus à partir de matières premières renouvelables issues de la biomasse. 100341 Par « groupement associatif », on entend des groupes susceptibles de s'associer notamment les uns aux autres par des liaisons hydrogène, ioniques et/ou hydrophobes. Il s'agit, selon un mode préféré de l'invention, de groupes susceptibles de s'associer par des liaisons hydrogène. Lorsque les groupes associatifs sont susceptibles de s'associer par des liaisons hydrogène, chaque groupe associatif comporte de préférence au moins un site donneur et un site accepteur vis-à-vis de la liaison hydrogène de sorte que deux groupes associatifs identiques sont auto-complémentaires et peuvent s'associer entre eux en formant au moins deux liaisons hydrogène. Les groupes associatifs selon l'invention sont également susceptibles de s'associer par des liaisons hydrogène, ioniques et/ou hydrophobes à des fonctions présentes sur des charges, notamment sur les charges renforçantes et en particulier sur les charges renforçantes inorganiques, telles que la silice. [0035] Par « groupement non associatif », on entend des groupes qui ne sont pas aptes à s'associer notamment les uns aux autres par des liaisons hydrogène, ioniques et/ou hydrophobes. Préférentiellement, il s'agit de groupes qui ne sont pas aptes à s'associer par des liaisons hydrogène. Ces groupes ne comportent pas de site donneur et de site accepteur vis-à-vis de la liaison hydrogène, de sorte qu'aucun de ces groupes identiques ne sont auto-complémentaires. Ils ne peuvent pas s'associer entre eux en formant au moins deux liaisons hydrogène. [0036] Par « hétéroatome », sauf mention contraire, on entend un atome choisi dans le groupe constitué par un atome de soufre, un atome d'oxygène et un atome d'azote. [0037] Par « polymère modifié ohtenu par greffage » ou « polymère modifié par greffage », on entend un polymère comportant des fonctions, notamment des fonctions imidazolidinone N-suhstituées, qui ont été introduites dans la chaîne du polymère. En pratique, le polymère modifié est ohtenu par réaction de greffage d'au moins un composé portant des fonctions N-imidazolidinone substituées et portant une fonction apte à former une liaison covalente avec une insaturation de la chaîne du polymère, cette fonction étant un oxyde de nitrile. Lors de la réaction de greffage, la ou les fonctions oxyde de nitrile du composé à greffer forment des liaisons covalentes avec la ou les in-saturations de la chaîne du polymère. [0038] De manière connue, un polymère comprend généralement au moins une chaîne polymère principale. Cette chaîne polymère peut être qualifié de principale à partir du moment où toutes les autres chaînes du polymère sont considérées comme des chaînes pendantes comme le mentionne le document « Glossary of basic terms in polymer science » (IUPAC recommandations 1996). PAL 1996, 68, 2287, p2294. [0039] Par « insaturation » on entend une liaison covalente multiple entre deux atomes de carbone ; cette liaison covalente multiple pouvant être une double liaison carbone-carbone ou une triple liaison carbone-carbone, de préférence une double liaison carbone-carbone. [0040] Par « chaîne de polymère initial ». on entend au sens de la présente invention la chaîne du polymère avant la réaction de greffage ; cette chaîne comprenant au moins une insaturation susceptible, plus préférentiellement au moins deux insaturations susceptibles, de réagir avec les composés ayant une fonction oxyde de nitrile, tels que décrits ci-après. Le polymère initial est donc le polymère servant de réactif de départ 6 lors de la réaction de greffage. La réaction de greffage permet à partir d'un polymère initial d'obtenir un polymère modifié. [0041] De préférence, ce polymère initial est un élastomère, plus préférentiellement encore un élastomère diénique. [0042] Par élastomère (ou indistinctement caoutchouc) « diénique », qu'il soit naturel ou synthétique, doit être compris de manière connue un élastomère constitué au moins en partie (i.c., un homopolymère ou un copolymère) d'unités monomères diènes (monomères porteurs de deux doubles liaisons carbone-carbone, conjuguées ou non). [0043] Ces élastomères diéniques peuvent être classés dans deux catégories : « essentiellement insaturés » ou « essentiellement saturés ». On entend en général par « essentiellement insaturé », un élastomère diénique issu au moins en partie de monomères diènes conjugués, ayant un taux de motifs ou unités d'origine diénique (diènes conjugués) qui est supérieur à 15 % (% en moles); c'est ainsi que des élastomères diéniques tels que les caoutchoucs butyle ou les copolymères de diènes et d'alpha-oléfines type EPDM n'entrent pas dans la définition précédente et peuvent être notamment qualifiés d'élastomères diéniques « essentiellement saturés » (taux de motifs d'origine diénique faible ou très faible, toujours inférieur à 15 %). [0044] On entend particulièrement par élastomère diénique susceptible d'être utilisé dans le cadre de la présente invention : [0045] - tout homopolymère d'un monomère diène, conjugué ou non, ayant de 4 à 18 atomes de carbone tout copolymère d'un diène, conjugué ou non, ayant de 4 à 18 atomes de carbone et d'au moins un autre monomère. [0046] L'autre monomère peut être l'éthylène, une oléfine ou un diène, conjugué ou non. [0047] À titre de diènes conjugués conviennent les diènes conjugués ayant de 4 à 12 atomes de carbone, en particulier les 1,3-diènes, tels que notamment le 1,3-butadiène et l'isoprène. [0048] À titre de diènes non conjugués conviennent les diènes non conjugués ayant de 6 à 12 atomes de carbone, tels que le 1,4-hexadiène, l'éthylidène norbornène, le dicyclopentadiène. [0049] À titre d'oléfines conviennent les composés vinylaromatiques ayant de 8 à 20 atomes de carbone et les a-monooléfines aliphatiques ayant de 3 à 12 atomes de carbone. [0050] À titre de composés vinylaromatiques conviennent par exemple le styrène, l'ortho-, méta-, para-méthylstyrène, le mélange commercial « vinyle-toluène », le paratertiobutylstyrène. [0051] À titre d'a-monooléfines aliphatiques conviennent notamment les a-monooléfines aliphatiques acycliques ayant de 3 à 18 atomes de carbone. [0052] Plus particulièrement, l'élastomère diénique peut être 7 [0053] - tout homopolymère d'un monomère diène conjugué, notamment tout homo- polymère obtenu par polymérisation d'un monomère diène conjugué ayant de 4 à 12 atonies de carbone; tout copolymère obtenu par copolymérisation d'un ou plusieurs diènes conjugués entre eux ou avec un ou plusieurs composés vinylaromatiques ayant de 8 à 20 atomes de carbone; un copolymère d'isohutène et d'isoprène (caoutchouc butyle), ainsi que les versions halogénées, en particulier chlorées ou bromées, de ce type de copolymère ; tout copolymère obtenu par copolymérisation d'un ou plusieurs diènes, conjugués ou non, avec l'éthylène, une a-monooléfine ou leur mélange comme par exemple les élastomères obtenus à partir d'éthylène, de propylène avec un monomère diène non conjugué du type précité. [0054] Préférentiellement, le polymère initial est, de préférence un élastomère diénique, choisi dans le groupe constitué par les copolymères d'éthylène-propylène-monomère diène (EPDM), le caoutchouc butyle (IRR), le caoutchouc naturel (NR), les polyisoprènes de synthèse (IR), les polybutadiènes (BR), les copolymères de butadiène, les copolymères d'isoprène et les mélanges de ces élastomères. [0055] Préférentiellement, le polymère initial est, de préférence un élastomère diénique, choisi dans le groupe constitué par les copolymères d'éthylène-propylène-monomère diène (EPDM), le caoutchouc butyle (IRR), le caoutchouc naturel (NR), les polyisoprènes de synthèse (IR), les polybutadiènes (BR), les copolymères de butadiène-styrène (SBR), les copolymères d'éthylène-butadiène (EBR), les copolymères d'isoprène-butadiène (BIR) ou les copolymères d'isoprène-butadiène-styrène (SBIR), les copolymères d'isobutène-isoprène (caoutchouc butyle - IIR), les copolymères d'isoprène-styrène (SIR) et les mélanges de ces élastomères. [0056] Préférentiellement, le polymère initial est, de préférence un élastomère diénique, choisi dans le groupe constitué par les copolymères d'éthylène-propylène-monomère diène, le caoutchouc butyle et le mélange de ces caoutchoucs. [0057] Préférentiellement, le polymère initial est, de préférence un élastomère diénique, choisi dans le groupe constitué par le caoutchouc naturel, les polyisoprènes de synthèse, les polybutadiènes, les copolymères de butadiène, les copolymères d'isoprène et les mélanges de ces élastomères. [0058] Plus préférentiellement, le polymère initial est, de préférence un élastomère diénique, choisi dans le groupe constitué par le caoutchouc naturel, les polyisoprènes de synthèse, les polybutadiènes, les copolymères de butadiène-styrène, les copolymères d'éthylène-butadiène, les copolymères d'isoprène-butadiène, les copolymères d'isoprène-butadiène-styrène, les copolymères d'isobutène-isoprène, les copolymères 8 d'isoprène-styrène et les mélanges de ces élastomères. [0059] Préférentiellement, le polymère initial est, de préférence un élastomère diénique, est choisi dans le groupe constitué par les polybutadiènes, les copolymères de butadiène, les copolymères d'isoprène et les mélanges de ces élastomères. [0060] Plus préférentiellement, le polymère initial est un élastomère diénique choisi dans le groupe constitué par les polybutadièncs, les copolymères de butadiène-styrène, les copolymères d'éthylène-butadiène, les copolymères d'isoprène-butadiène, les copolymères d'isoprène-butadiène-styrène, les copolymères d'isobutene-isoprène, les copolymères d'isoprène-styrène et les mélanges de ces élastomères. [0061] Conviennent les polybutadiènes et en particulier ceux ayant une teneur (% molaire) en unités -1,2 comprise entre 4% et 80% ou ceux ayant une teneur (% molaire) en cis1,4 supérieure à 80%, les polyisoprènes, les copolymères de butadiène-styrène et en particulier ceux ayant une Tg (température de transition vitreuse (Tg, mesurée selon ASTM D3418-08) comprise entre 0°C et - 90°C et plus particulièrement entre - 10°C et - 70°C, une teneur en styrène comprise entre 1% et 60% en poids et plus particu- lièrement entre 20% et 50%, une teneur (% molaire) en liaisons de la partie buta- dienique comprise entre 4% et 75%, une teneur (% molaire) en liaisons trans-1,4 comprise entre 10% et 80%, les copolymères de butadiène-isoprène et notamment ceux ayant une teneur en isoprène comprise entre 5% et 90% en poids et une Tg de - 40°C à - 80°C, les copolymères isoprène-styrène et notamment ceux ayant une teneur en styrène comprise entre 5 % et 50 % en poids et une Tg comprise entre - 5 C et - 50°C. Dans le cas des copolymères de butadiène-styrène-isoprène conviennent notamment ceux ayant une teneur en styrène comprise entre 5 % et 50 % en poids et plus particulièrement comprise entre 10 % et 40 %, une teneur en isoprène comprise entre 15 % et 60 % en poids et plus particulièrement entre 20 % et 50 %, une teneur en butadiène comprise entre 5 % et 50 % en poids et plus particulièrement comprise entre 20 % et 40 %, une teneur (% molaire) en unités -1,2 de la partie butadiènique comprise entre 4 % et 85 %, une teneur (% molaire) en unités trans -1,4 de la partie butadiènique comprise entre 6 % et 80 %, une teneur (% molaire) en unités -1,2 plus -3,4 de la partie isoprènique comprise entre 5 % et 70 % et une teneur (% molaire) en unités trans -1,4 de la partie isoprènique comprise entre 10 % et 50 %, et plus généralement tout copolymère butadiène-styrène-isoprène ayant une Tg comprise entre - 5°C et - 70°C. [0062] Les polymères initiaux utilisables dans le cadre de l'invention, de préférence les élastomères, plus préférentiellement les élastomères diéniques, peuvent avoir toute microstructure qui est fonction des conditions de polymérisation utilisées. Ces polymères, peuvent être par exemple à blocs, statistiques, séquencés, microséquencés, et être préparer en dispersion en émulsion ou en solution. Ils peuvent être couplés et/ou étoilés, par exemple au moyen d'un atome silicium ou d'étain qui lie entre elles les 9 chaînes polymères. [0063] Comme vu précédemment, le polymère initial, de préférence l'élastomère, plus préfé- rentiellement encore l'élastomère diénique est modifié par greffage d'un composé de formule (1) aussi appelé agent de modification : [Chem 4] [0064] (lp 100651 dans laquelle : 100661 - A représente un cycle arènediyle, éventuellement substitué par une ou plusieurs chaînes hydrocarbonées, identiques ou différentes, aliphatiques, de préférence saturées, linéaires ou ramifiées, éventuellement substituées ou interrompues par un ou plusieurs hétéroatomes ; E représente un groupe divalent hydrocarboné comprenant éventuellement un ou plusieurs hétéroatomes ; et X désigne un atome d'halogène, de préférence un atome de chlore. 100671 A représente un cycle arènediyle, éventuellement substitué par une ou plusieurs chaînes hydrocarbonées, identiques ou différentes, aliphatiques, de préférence saturées, linéaires ou ramifiées, éventuellement substituées ou interrompues par un ou plusieurs hétéroatomes. 100681 On entend au sens de la présente invention par « cycle arènediyle », un groupe hy- drocarboné aromatique monocyclique ou polycyclique, dérivé d'un arène dans lequel deux atomes d'hydrogène ont été supprimés. Un cycle arènediyle est donc un groupe divalent. 100691 Par «groupe hydrocarboné aromatique monocyclique ou polycyclique », on entend au sens de la présente invention un ou des cycles aromatiques dont le squelette est constitué d'atomes de carbone. Autrement dit, il n'y a pas d'hétéroatomes dans le squelette du cycle. Le cycle arènediyle peut être monocyclique, c'est-à-dire constitué d'un seul cycle, ou polycyclique, c'est-à-dire constitué de plusieurs cycles hydrocarbures aromatiques condensés ; de tels cycles condensés ont alors en commun au moins deux atomes de carbone successifs. Ces cycles peuvent être ortho-condensés ou ortho- et péri-condensés. [0070] De préférence, le cycle arènediyle comprend de 6 à 14 atomes de carbone. [0071] Le cycle arènediyle peut être non substitué, partiellement substitué ou totalement substitué. Un cycle arènediyle est partiellement substitué lorsqu'un ou deux ou plusieurs atonies d'hydrogène (mais pas tous les atomes) sont remplacés par une ou deux ou plusieurs chaînes hydrocarbonées, aliphatiques, de préférence saturées, linéaires ou ramifiées, éventuellement substituées par un ou plusieurs hétéroatomes. Lesdites chaînes sont aussi appelées substituants. Si tous les atomes d'hydrogène sont remplacés par lesdites chaînes, alors le cycle arènediyle est totalement substitué. Les substituants du cycle arènediyle peuvent être identiques ou différents les uns par rapport aux autres. [0072] De préférence, lorsque le cycle arènediyle, est substitué par une ou plusieurs chaînes hydrocarbonées, identiques ou différentes, aliphatiques, de préférence saturées, linéaires ou ramifiées, éventuellement substituées ou interrompues par un ou plusieurs hétéroatomes, cette ou ces chaînes peuvent être inertes vis-à-vis de la fonction imidazolidinone N-substituée et de l'oxyde de nitrile. [0073] On entend, au sens de la présente invention, par « chaîne hydrocarbonée inerte vis- à-vis de la fonction imidazolidinone N-substituée et de l'oxyde de nitrile » une chaîne hydrocarbonée qui ne réagit ni avec ladite fonction imidazolidinone N-substituée ni avec ledit oxyde de nitrile. Ainsi, ladite chaîne hydrocarbonée inerte par rapport à ladite fonction imidazolidinone N-suhstituéc et audit oxyde de nitrile est, de préférence, une chaîne hydrocarbonée aliphatique qui ne présente pas de fonctions alcényle ou alcynyle, susceptibles de réagir avec ladite fonction ou ledit groupement, c'est-à-dire est une chaîne hydrocarbonée aliphatique saturée, linéaire ou ramifiée, éventuellement substituée ou interrompue par un ou plusieurs hétéroatomes, et comprenant préférentiellement de 1 à 24 atomes de carbone. [0074] De préférence, le groupement A est un cycle arènediyle en C6-C14 éventuellement substitué par une ou plusieurs chaînes hydrocarbonées, identiques ou différentes, aliphatiques, de préférence saturées, linéaires ou ramifiées, éventuellement substituées ou interrompues par un ou plusieurs hétéroatomes. Plus préférentiellement, le groupement A est un cycle arènediyle en C6-C14, éventuellement substitué par une ou plusieurs chaînes hydrocarbonées, identiques ou différentes, saturées, en CI-C24, linéaires ou ramifiées, éventuellement substituées ou interrompues par un ou plusieurs hétéroatomes d'azote, de soufre ou d'oxygène. Plus préférentiellement encore, le groupement A est un cycle arènediyle en C6-C14, éventuellement substitué par un ou plusieurs substituants, identiques ou différents, choisis dans le groupe constitué par un alkyle en CI-C12, (plus préférentiellement en C1-C6, plus préférentiellement encore en C1-C4), un groupement OR', un groupement -NHR', un groupement -SR' où R' est un groupe alkyle en CI-C12, plus préférentiellement en CI-C6, plus préférentiellement encore en CI-C4. [0075] De préférence, le composé de formule (I) est choisi parmi les composés de formule (Ta) et (Ib) [Chem 5] 11 [0076] N' 1-Z,3 Ob. 100771 dans lesquelles : 100781 - un groupement choisi parmi RI à R5 de la formule (la) et un groupement choisi parmi R I à R7 de la formule (lb) désignent le groupe de formule (II) suivante : [Chem 61 100791 [0080] dans laquelle E et X sont tels que définis précédemment, [0081] - les quatre groupements de la formule (Ia) choisis parmi RI à R5 autres que celui désignant le groupe de formule (II) et les six groupements de la formule (Ib) choisis parmi RI à R7 autres que celui désignant le groupe de formule (II), identiques ou différents, représentent indépendamment les uns des autres, un atome d'hydrogène ou une chaîne hydrocarbonée aliphatique, de préférence saturée, linéaire ou ramifiée, éventuellement substituée ou interrompue par ou plusieurs hétéroatomes. [0082] Préférentiellement, dans les composés de formule (la) et (lb), les quatre groupements de la formule (la) choisis parmi RI à R5 autres que celui désignant le groupe de formule (II) et les six groupements de la formule (lb) choisis parmi RI à R7 autres que celui désignant le groupe de formule (II), identiques ou différents, représentent indépendamment les uns des autres, un atome d'hydrogène ou une chaîne hydrocarbonée aliphatique, saturée, linéaire ou ramifiée, en Cl -C24, éventuellement substituée ou interrompue par ou plusieurs hétéroatomes. [0083] Plus préférentiellement encore, dans les composés de formule (la) et (lb), les quatre groupements de la formule (la) choisis parmi RI à R5 autres que celui désignant le 12 groupe de formule (H) et les six groupements de la formule (ib) choisis parmi R1 à R7 autres que celui désignant le groupe de formule (H), identiques ou différents, sont choisis dans le groupe formé par un atome d'hydrogène, un alkyle en Cl-C12 (plus préférentiellement en Cl -C6, plus préférentiellement encore en CI-C4), un groupement-OR', un groupement -NHR' et un groupement -SR' où R' est un alkyle en Cl -C12, plus préférentiellement en Cl -C6, plus préférentiellement encore en Cl-C4. [0084] Selon un mode de réalisation préféré de l'invention, dans la formule (Ia), R2 re- présente un groupe de formule (II) tel que défini ci-dessus et RI , R3, R4 et R5, identiques ou différents, représentent un atome d'hydrogène ou une chaîne hydrocarbonée aliphatique, de préférence saturée, linéaire ou ramifiée, en C1-C24, éventuellement substituée ou interrompue par un ou plusieurs hétéroatomes. Plus préférentiellement, R2 représente un groupe de formule (H) tel que défini ci-dessus et R1, R3, R4 et R5, identiques ou différents, sont choisis dans le groupe constitué par un atome d' hydrogène, un alkyle en Cl-C1 2 (plus préférentiellement en Cl -C6, plus préférentiellement encore en Cl -C4), un groupement-OR', un groupement -NHR' et un groupement -SR' où R' est un alkyle en Cl -C12, plus préférentiellement en Cl -C6, plus préférentiellement encore en Cl -C4. [0085] Plus préférentiellement encore dans ce mode de réalisation, R2 représente un groupe de formule (II) tel que défini ci-dessus, R4 représente un atome d'hydrogène et R1, R3 et R5 représentent une chaîne hydrocarbonée aliphatique, de préférence saturée, linéaire ou ramifiée, en CI-C24, éventuellement substituée ou interrompue par un ou plusieurs hétéroatomes. Plus préférentiellement encore, R2 représente un groupe de formule (II) tel que défini ci-dessus, R4 représente un atome d'hydrogène et RI, R3 et R5, identiques ou différents, sont choisis dans le groupe constitué par un alkyle en CI-C12 (plus préférentiellement en C1-C6, plus préférentiellement encore en CI-C4), un groupement-OR', un groupement -NHR' et un groupement -SR' où R' est un alkyle en CI-C12, plus préférentiellement en CI-C6, plus préférentiellement encore en CI-C4. [0086] Selon un autre mode de réalisation préférée de l'invention, dans la formule (lb), RI représente un groupe de formule (II) tel que défini ci-dessus et R2 à R7 identiques ou différents, représentent un atome d'hydrogène ou une chaîne hydrocarbonée aliphatique, de préférence saturée, linéaire ou ramifiée, en C1-C24, éventuellement substituée ou interrompue par un ou plusieurs hétéroatomes. Plus préférentiellement, RI représente un groupe de formule (II) tel que défini ci-dessus et R2 à R7, identiques ou différents, sont choisis dans le groupe constitué par un atome d'hydrogène, un alkyle en CI-C12 (plus préférentiellement en C1-C6, plus préférentiellement encore en CI-C4), un groupement -OR', un groupement -NHR' et un groupement -SR' où R' est un alkyle en CI-C12, plus préférentiellement en CI-C6, plus préférentiellement encore 13 en CI -C4. Plus préférentiellement encore dans ce mode de réalisation, R1 représente un groupe de formule (II) tel que défini ci-dessus et R2 à R7, identiques, représentent un atome d'hydrogène. [0087] Dans les composés de formule (1), (la) et (lb), le groupement E est un groupe divalent hydrocarboné pouvant éventuellement contenir un ou plusieurs hétéroatome(s). Par « groupe divalent hydrocarboné » on entend au sens de la présente invention, un groupe cspaccur (ou un groupe de liaison) formant un pont entre le groupement A et le groupe imidazolidinone N-substitué, ce groupe espaccur étant une chaîne hydrocarbonée, saturée ou insaturée, de préférence saturée, en C1-C24, linéaire ou ramifiée, pouvant éventuellement contenir un ou plusieurs hétéroatome(s) tel(s) que par exemple N, O et S. Ladite chaîne hydrocarbonée peut éventuellement être substituée, pour autant que les substituants ne réagissent pas avec l'oxyde de nitrile et le groupe imidazolidinone N-substitué tel que défini ci-dessus. [0088] Préférentiellement, dans les composés de formule (1), (Ia) et (Tb), le groupement E est une chaîne hydrocarbonée, linéaire ou ramifiée, de préférence saturée, en CI-C24, plus préférentiellement en Cl -Cl 0, encore plus préférentiellement en Cl-C6, éventuellement interrompue par un ou plusieurs atomes d'azote, de soufre ou d'oxygène. [0089] De préférence, dans les composés de formule (I), (Ia) et (Th), le groupement E est choisi dans le groupe constitué par -R-, -NH-R-, -O-R- et -S-R- où R est un alkylène, linéaire ou ramifié, en Cl -C24, de préférence en Cl -C10, plus préférentiellement en CI-C6. [0090] Plus préférentiellement encore, dans les composés de formule (I), (Ia) et (lb), le groupement E est choisi dans le groupe constitué par -R- et -OR- où R est un alkylène, linéaire ou ramifié, en Cl-C24, de préférence en CI-C10, plus préférentiellement en CI-C6. [0091] Plus préférentiellement encore, dans les composés de formule (I), (Ia) et (lb), le groupement E est choisi parmi -CH2-, -CH2-CH2-, -CH2-CH2-CH2-, - CH2-CH2-CH2-CH2-, -O-CH2-, -O-CH2-CH2-, -O-CH2-CH2-CH2- et - 0-CH2-CH2-CH2-CH2-. [0092] Selon un mode de réalisation préférée, le composé de formule (I) est le composé de formule (lb). [0093] Selon ce mode de réalisation préféré, on préfère particulièrement le composé de formule (lb) tel que défini ci-dessus avec le groupement E choisi dans le groupe constitué par -R- et -OR- où R est un alkylène, linéaire ou ramifié, en Cl-C24, de préférence en CI-C10, plus préférentiellement en C1-C6 et avec le groupement X qui est un atome de chlore. [0094] Selon ce mode de réalisation, plus préférentiellement encore, le composé de formule (I) est le composé de formule (Ib) avec : 14 [0095] - R1 représente un groupe de formule (II) dans lequel le groupement E est choisi dans le groupe constitué par -R- et -OR- où R est un alkylène, linéaire ou ramifié, en C1-C24, de préférence en CI-C10, plus préférentiellement en C1-C6 et le groupement X désigne un atome de chlore ; et R2 à R7 identiques ou différents, représentent un atome d'hydrogène ou une chaîne hydrocarbonée aliphatique, de préférence saturée, linéaire ou ramifiée, en Cl -C24, éventuellement substituée ou interrompue par un ou plusieurs hétéroatomes. [0096] Selon ce mode de réalisation, plus préférentiellement encore, le composé de formule (I) est le composé de formule (1h) avec : [0097] - R1 représente un groupe de formule (II) dans lequel le groupement E est choisi dans le groupe constitué par -R- et -OR- où R est un alkylène, linéaire ou ramifié, en C1-C24, de préférence en CI-C10, plus préférentiellement en C1-C6 et le groupement X désigne un atome de chlore ; et R2 à R7, identiques ou différents, sont choisis dans le groupe constitué par un atonie d'hydrogène, un alkyle en C1-C12 (plus préférentiellement en C1-C6, plus préférentiellement encore en C1-C4), un groupement -OR', un groupement -NHR' et un groupement -SR' où R' est un alkyle en C1-C12, plus préférentiellement en Cl-C6, plus préférentiellement encore en Cl -C4. [0098] Selon ce mode de réalisation, plus préférentiellement encore, le composé de formule (I) est le composé de formule (Ib) avec : [0099] - RI représente un groupe de formule (II) dans lequel le groupement E est choisi dans le groupe constitué par -R- et -OR- où R est un alkylène, linéaire ou ramifié, en CI-C24, de préférence en CI-C10, plus préférentiellement en CI-C6 et le groupement X désigne un atome de chlore ; et R2 à R7, identiques, représentent un atome d'hydrogène. [0100] Selon un mode de réalisation particulier, le composé de formule (I) est choisi dans le groupe constitué par le composé de formule (III) et de formule (IV), plus préférentiellement est le composé de formule (III) [Chem 7] [0101] o- [0102] [Chem.8] 101031 Les composés de formule (1), en particulier ceux de formule (la), (lb), (111) et (1V) peuvent être obtenu à partir d'un procédé de synthèse comprenant les étapes successives suivantes : [0104] (hl) la réaction d'un composé de formule (IX) suivante : [Chem 9] [0105] ( LX ) [0106] dans laquelle A est tel que défini précédemment et Y représente un groupe nu- cléophile, avec un composé de formule (X) suivante : [Chem 10] [0107] X :1 [0108] dans laquelle E est tel que défini précédemment, et Z représente un groupe nu- cléofuge ; [0109] en présence d'au moins un solvant polaire Si, d'au moins une base, à une tem- pérature Tl allant de 70 à 150°C, pour former un composé de formule (XI) suivante : [Chem 11] [0110] [0111] (b2) la réaction dudit composé de formule (XI) avec une solution aqueuse d'hydroxylamine à une température T2 allant de 30 à 70°C, pour obtenir un composé oxime de formule (XII) suivante : [Chem 12] [0112] 16 A MeE zE1; [0113] (c) une étape de récupération dudit composé oxime de formule (XII) ; [0114] (d) une étape d'oxydation du composé oxime de formule (XII) avec un agent oxydant, en présence d'au moins un solvant organique 52, le taux de l'agent oxydant étant d'au moins 6 équivalents molaire par rapport à la quantité molaire de composé oxime de formule (XII). [0115] On entend au sens de la présente demande par « solvant polaire » un solvant présentant une constante diélectrique supérieure à 2,2. [0116] On entend au sens de la présente demande « par groupe nucléofuge » un groupe partant qui emporte son doublet de liaison. [0117] On entend au sens de la présente demande « par groupe nucléophile » un composé comprenant au moins un atome porteur d'un doublet libre ou un atome chargé négativement. [0118] Comme expliqué précédemment, le procédé de synthèse du composé de formule (I) comprend notamment les étapes successives (bl) et (b2). [0119] Selon un mode de réalisation particulier, les deux étapes (61) et (b2) sont séparées par une étape d'isolation et de purification du composé de formule (XI). [0120] Selon un autre mode de réalisation, les deux étapes (bl) et (b2) sont réalisées selon une synthèse monotope, c'est-à-dire que les étapes (bl) et (b2) sont « one pot » (procédé de synthèse monotopc en deux étapes), soit sans isolation du composé de formule (XI) intermédiaire. [0121] Le procédé comprend une étape (bl) de réaction d'un composé de formule (DC), telle que mentionnée ci-dessus, porteur d'un groupe Y, avec un composé de formule (X), 17 telle que mentionnée ci-dessus, porteur d'un groupe Z. [0122] De manière préférée, le groupe Y est choisi parmi les fonctions hydroxyle, thiol et amine primaire ou secondaire. [0123] Le groupe Z peut être choisi parmi le chlore, le brome, l'iode, le groupe mésylate, le groupe tosylate, le groupe acétate et le groupe trifluorométhylsulfonate. [0124] Ladite étape (hl) du procédé est réalisée en présence d'au moins un solvant polaire Sl, et d'au moins une hase, à une température T1 allant de 70 à 150°C. [0125] Selon un mode de réalisation particulier du procédé, le solvant polaire S1 est un solvant polaire miscible dans l'eau, préférentiellement un solvant protique. [0126] Le diméthylformamide (DMF), le diméthylsulfoxyde (DMSO), la 1,3-diméthy1-2-imidazolidinone (DMI), la 1,3-diméthy1-3,4,5,6-tetrahydro-2(1H)-pyrimidinone (DMPU), l'isopropanol, r acetonitrile, l'éthanol, le n-hutanol et le n-propanol sont des exemples de solvants S1 utilisables dans le procédé. [0127] De préférence, le solvant protique est alcoolique. [0128] Avantageusement, le composé de formule (IX) représente de 5 à 40% en poids, de préférence de 10 à 30% en poids, par rapport au poids du solvant. [0129] La hase peut être choisie parmi les alcoolates alcalins, les carbonates alcalins, les carbonates alcalino-terreux, les hydroxydes alcalins, les hydroxydes alcalino-terreux et leurs mélanges. [0130] Avantageusement, il est possible d'ajouter : [0131] - un ou plusieurs catalyseurs choisis parmi un catalyseur de type sel d'argent (I), un catalyseur de transfert de phase de type ammonium quaternaire, et leurs mélanges ; un ou plusieurs liquides ioniques. [0132] Préférentiellement, la base est choisie parmi le méthanolate de sodium, le carbonate de potassium et la soude, plus préférentiellement le carbonate de potassium. [0133] Selon un mode de réalisation particulier du procédé, la quantité molaire de base est de 1,5 à 8 équivalents molaire, de préférence de 2 à 6 équivalents molaire, par rapport à la quantité molaire de composé de formule (IX). [0134] Comme expliqué précédemment, l'étape (hl) du procédé est réalisée à une tem- pérature TI allant de 70 à 150°C. [0135] De préférence, la température Ti est une température allant de 70 à 120°C, plus pré- férentiellement de 80 à 110°C. [0136] Comme expliqué précédemment, l'étape (hl) du procédé est suivie de l'étape (b2) de l'ajout dans le milieu réactionnel contenant le composé de formule (XI) d'une solution aqueuse d'hydroxylamine à une température T2 allant de 30 à 70°C. [0137] Préférentiellement, l'ajout de la solution aqueuse d'hydroxylamine est réalisé lorsque 18 la conversion du composé de formule (IX) est d'au moins 70% en poids. [0138] Avantageusement, la température T2 varie de 40 à 60°C. [0139] Le procédé comprend également une étape (c) de récupération, telle que mentionnée ci-avant, du composé oxime de formule (XII). [0140] De manière préférée, le composé oxime de formule (XII) est récupéré par préci- pitation à l'eau, suivie éventuellement d'un lavage à l'eau. [0141] Le procédé comprend également une étape (d) d'oxydation du composé oxime de formule (XII) avec un agent oxydant pour donner le composé de formule (I), en particulier les composés préférés, en présence d'au moins un solvant organique S2 ; la quantité d'agent oxydant est d'au moins 6 équivalents molaire, préférentiellement de 6,5 à 15 équivalents molaire, par rapport à la quantité molaire de composé oxime de formule (XII). [0142] Cette quantité d'agent oxydant peut être ajoutée en une fois ou en plusieurs fois au cours de l'étape (d), de préférence ajoutée en deux fois au cours de l'étape (d). [0143] De manière préférée, ledit agent oxydant est choisi parmi l'hypochlorite de sodium, le N-hromosuccinimide en présence d'une hase et le N-chlorosuccinimide en présence d'une hase, préférentiellement ledit agent oxydant est l'hypochloritc de sodium. [0144] Préférentiellement, le solvant organique S2 est un solvant organique choisi parmi les solvants chlorés et de type ester, éther et alcool, plus préférentiellement choisi parmi le dichlorométhane, l'acétate d'éthyle, l'acétate de butyle, l'éther diéthylique, l'isopropanol et l'éthanol, encore plus préférentiellement choisi parmi l'acétate d'éthyle et l'acétate de butyle. [0145] De préférence, le composé oxime de formule (XII) représente de 1 à 30% en poids, de préférence de 1 à 20% en poids, par rapport au poids total de l'ensemble comprenant ledit composé oxime de formule (XII), ledit solvant organique S2 et ledit agent oxydant. Préférentiellement, ce procédé comprend, après l'étape (d), une étape (e) de récupération du composé de formule (I). [0146] Selon un mode de réalisation particulier, le procédé peut comprendre une étape (a2) de fabrication du composé de formule (X), préalable à l'étape (bl), par mise en réaction d'un composé de formule (XIII) suivante : [Chem 13] [0147] [0148] dans laquelle : 19 [0149] - E est tel que défini précédemment, avec un agent permettant la formation du groupe nucléofuge Z. [0150] De manière préférée, ledit agent est le chlorure de thionyle. [0151] De préférence, l'étape (a2) est réalisée en l'absence ou en présence d'au moins un solvant S4, préférentiellement un solvant chloré, plus préférentiellement le dichlorométhane. [0152] Avantageusement, l'étape (a2) est immédiatement suivie d'une étape (a3) de récu- pération du composé de formule (X), préférentiellement par purification au toluène, plus préférentiellement par cristallisation du composé de formule (X) dans le toluène. [0153] Le polymère, de préférence l'élastomère, plus préférentiellement l'élastomère diénique, modifié est obtenu par greffage d'au moins un composé de formule (1), de préférence d'au moins un composé de formule (1b), plus préférentiellement d'au moins un composé de formule (III), sur au moins une insaturation de la chaîne dudit polymère initial, de préférence dudit élastomère, plus préférentiellement dudit élastomère diénique. [0154] Le greffage du polymère se fait par réaction dudit polymère initial avec l'oxyde de nitrile du composé de formule (I), de préférence du composé de formule (1b), plus préférentiellement du composé de formule (III). Lors de cette réaction, ce groupement forme une liaison covalente avec la chaîne du polymère. Le greffage du composé de formule (1), de préférence du composé de formule (1h), plus préférentiellement du composé de formule (III), est effectué par cycloaddition [3+2] de l'oxyde de nitrile et une insaturation de la chaîne du polymère initial. Un mécanisme de la cycloaddition [3+2] est illustré dans le document W02012/007441. [0155] Selon l'invention, le polymère porte le long de la chaîne polymère principale un ou plusieurs groupes pendants issus de la réaction de greffage du composé de formule (I), de préférence du composé de formule (Ib), plus préférentiellement du composé de formule (III), tels que définis ci-dessus. Avantageusement, ces groupes pendants sont répartis le long de la chaîne polymère principale de façon aléatoire. [0156] Selon un mode de réalisation préféré, le taux molaire de greffage du composé de formule (I), de préférence du composé de formule (lb), plus préférentiellement du composé de fonnule (III), est compris dans un domaine allant de 0,01 % à 5 %, de préférence de 0,01 % à 1 %, plus préférentiellement de 0,1 à 1 %. [0157] Par « taux molaire de greffage » on entend le nombre de mol de composé de formule (I), de préférence du composé de formule (Ib), plus préférentiellement du composé de formule (III), greffé sur le polymère pour 100 moles d'unité monomère constituant le polymère. Le taux molaire de greffage peut être déterminé par les méthodes conventionnelles d'analyses des polymères, telles que par exemple l'analyse RMN 'H. [0158] Le greffage du composé de formule (I), de préférence du composé de formule (lb), plus préférentiellement du composé de formule (HI), sur le polymère initial, peut être réalisé en masse, par exemple dans une extrudeuse, dans un mélangeur interne ou dans un mélangeur externe tel qu'un mélangeur à cylindres. Il peut aussi être réalisé en solution, en continu ou en discontinu. Le polymère ainsi modifié peut être séparé de sa solution par tout type de moyen connu par l'homme du métier et en particulier par une opération de stripping à la vapeur d'eau. [0159] De préférence dans le procédé décrit ci-dessus, le polymère initial est un élastomère, plus préférentiellement encore est un élastomère diénique, tel que décrit ci-dessus. [0160] Dans la suite de la description, par concision, le polymère, de préférence l'élastomère, plus préférentiellement, l'élastomère diénique, modifié par greffage avec le composé de formule (1), de préférence avec le composé de formule (1h), plus préférentiellement avec le composé de formule (111), est appelé polymère Pl . [0161] L'invention a également pour objet une composition comprenant au moins un polymère modifié, polymère Pl, tel que décrit ci-dessus et au moins un additif. [0162] Les additifs utilisables dans la composition selon l'invention peuvent être des plas- tifiants (tels que des huiles plastifiantes et/ou des résines plastifiantes), des charges (renforçantes ou non renforçantes) des pigments, des agents de protection tels que cires anti-ozone, anti-ozonants chimiques, anti-oxydants, des agents anti-fatigue, des résines renforçantes (telles que décrites par exemple dans la demande WO 02/10269), un système de réticulation, par exemple à hase de soufre et autres agents de vulcanisation, et/ou de peroxyde et/ou de bismaléimide. De préférence, cet additif est une charge renforçante, plus préférentiellement cet additif est une charge renforçante inorganique, plus préférentiellement encore cet additif est une silice. [0163] Un autre objet de la présente invention est un polymère modifié (dans la suite de la description pour plus de concision ce polymère est appelé polymère P2) obtenu par greffage d'au moins un composé de formule (I) tel que décrit précédemment, de préférence d'au moins un composé de formule (lb), plus préférentiellement d'au moins un composé de formule (III), sur au moins une instauration de la chaîne du polymère initial et d'au moins un composé de formule (V) sur une autre insaturation de la chaîne du polymère initial [Chem 14] [0164] [0165] dans laquelle : [0166] - Al représente un cycle arènediyle, éventuellement substitué par une ou 21 plusieurs chaînes hydrocarbonées, identiques ou différentes, aliphatiques, de préférence saturées, linéaires ou ramifiées, éventuellement substituées ou interrompues par un ou plusieurs hétéroatomes ; et El représente un groupe divalent hydrocarboné comprenant éventuellement un ou plusieurs hétéroatomes. [0167] Le polymère modifié P2 de l'invention comprend au moins un groupement imidazo- lidinone N-substitué, c'est-à-dire un groupement azoté non-associatif, pendant le long de sa chaîne et au moins un groupement imidazolidinone non-substitué, c'est-à-dire un groupement azoté associatif, pendant le long de sa chaîne. Ce polymère modifié P2 présente l'avantage de conférer aux compositions le contenant, de manière surprenante, une amélioration du compromis rigidité à cru/ hystérèse. [0168] De préférence, le groupement Al du composé de formule (V) est un cycle arènediyle en C6-C14 éventuellement substitué par une ou plusieurs chaînes hydrocarbonées, identiques ou différentes, aliphatiques, de préférence saturées, linéaires ou ramifiées, éventuellement substituées ou interrompues par un ou plusieurs hétéroatomes. Plus préférentiellement, ce groupement Al est un cycle arènediyle en C6-C14, éventuellement substitué par une ou plusieurs chaînes hydrocarbonées, identiques ou différentes, saturées en Cl-C24, linéaires ou ramifiées, éventuellement substituées ou interrompues par un ou plusieurs hétéroatomes d'azote, de soufre ou d'oxygène Plus préférentiellement encore, cc groupement Al est un cycle arènediyle en C6-C14, éventuellement substitué par un ou plusieurs substituants, identiques ou différents, choisis dans le groupe constitué par un alkyle en CI-C12, (plus préférentiellement en C1-C6, plus préférentiellement encore en CI-C4), un groupement-OR', un groupement -NHR' et un groupement -SR' où R' est un groupe alkyle en C1-C12, plus préférentiellement en CI-C6, plus préférentiellement encore en Cl-C4. [0169] De préférence, le composé de formule (V) est choisi parmi les composés de formule (Va) et (Vb) [Chem 16] [0170] R10 (Va) (Vb) 101711 dans lesquelles : 101721 - un groupement choisi parmi R8 à R12 de la formule (Va) et un groupement choisi parmi R8 à R14 de la formule (Vb) désignent le groupe de formule (VI) suivante [Chem 17] [0173] 0 HN (VI) [0174] dans laquelle El est tel que défini ci-dessus ; et [0175] les quatre groupements (le la formule (Va) choisis parmi R8 à R12 autres que celui désignant le groupe (le formule (VI) et les six groupements de la formule (Vb) choisis parmi R8 à R14 autres que celui désignant le groupe de formule (VI), identiques ou différents, représentent indépendamment, les uns des autres, un atome d'hydrogène ou une chaîne hydrocarbonée aliphatique, de préférence saturée, linéaire ou ramifiée éventuellement substituée ou interrompue par ou plusieurs hétéroatomes. [0176] Préférentiellement, dans les composés de formule (Va) et (Vb), les quatre groupements de la formule (Va) choisis parmi Ri à R5 autres que celui désignant le groupe de formule (VI) et les six groupements de la formule (Vb) choisis parmi RI à R7 autres que celui désignant le groupe de formule (VI), identiques ou différents, représentent indépendamment les uns des autres, un atome d'hydrogène ou une chaîne hydrocarbonée aliphatique, saturée, linéaire ou ramifiée, en Cl -C24, éventuellement 23 substituée ou interrompue par ou plusieurs hétéroatomes. [0177] Plus préférentiellement encore, dans les composés de formule (Va) et (Vh), les quatre groupements de la formule (Va) choisis parmi R1 à R5 autres que celui désignant le groupe de formule (VI) et les six groupements de la formule (Vh) choisis parmi R1 à R7 autres que celui désignant le groupe de formule (VI), identiques ou différents, sont choisis dans le groupe formé par un atome d'hydrogène, un alkyle en CI-C12 (plus préférentiellement en Cl -C6, plus préférentiellement encore en CI-C4), un groupement-OR', un groupement -NHR' et un groupement -SR' où R' est un alkyle en Cl -C12, plus préférentiellement en Cl -C6, plus préférentiellement encore en Cl-C4. [0178] Selon un mode de réalisation préférée de l'invention, dans la formule (Va), R9 re- présente un groupe de formule (VI) tel que défini ci-dessus et R8, R10, R11 et R12, identiques ou différents, représentent un atome d'hydrogène ou une chaîne hydrocarbonée aliphatique, de préférence saturée, linéaire ou ramifiée, en Cl -C24, éventuellement substituée ou interrompue par un ou plusieurs hétéroatomes. Plus préférentiellement, R9 représente un groupe de formule (VI) tel que défini ci-dessus et R8, R10, R11 et R12, identiques ou différents sont choisis dans le groupe constitué par un atome d'hydrogène, un alkyle en Cl-C12 (plus préférentiellement en Cl -C6, plus préférentiellement encore en Cl -C4),un groupement -OR', un groupement -NHR' et un groupement -SR' où R' est un alkyle en Cl -C12, plus préférentiellement en Cl -C6, plus préférentiellement encore en Cl -C4. [0179] Plus préférentiellement encore dans ce mode de réalisation, dans la formule (Va), R9 représente un groupe de formule (VI) tel que défini ci-dessus, RI I représente un atome d'hydrogène et R8, RIO et R12 représentent une chaîne hydrocarbonée aliphatique, de préférence saturée, linéaire ou ramifiée en CI-C24, éventuellement substituée ou interrompue par un ou plusieurs hétéroatomes. Plus préférentiellement encore, R9 représente un groupe de formule (VI) tel que défini ci-dessus, RII représente un atome d'hydrogène et R8, RIO et R12, identiques ou différents, sont choisis dans le groupe constitué par un alkyle en CI-C12 (plus préférentiellement en CI-C6, plus préférentiellement encore en CI-C4), un groupement -OR', un groupement-NHR' et un groupement -SR' où R' est un alkyle en CI-C12, plus préférentiellement en CI-C6, plus préférentiellement encore en CI-C4. [0180] Selon un autre mode de réalisation préférée de l'invention, dans la formule (Vb), R8 représente un groupe de formule (VI) tel que défini ci-dessus et R9 à R14 identiques ou différents, représentent un atome d'hydrogène ou une chaîne hydrocarbonée aliphatique, de préférence saturée, linéaire ou ramifiée, en CI-C24, éventuellement substituée ou interrompue par un ou plusieurs hétéroatomes. Plus préférentiellement, R8 représente un groupe de formule (VI) tel que défini ci-dessus et R9 à R14, identiques ou différents, sont choisis dans le groupe constitué par un atome 24 d'hydrogène, un alkyle en Cl-C12 (plus préférentiellement en Cl -C6, plus préférentiellement encore en Cl -C4), un groupement -OR', un groupement -NHR', un groupement -SR' où R' est un alkyle en Cl -C12, plus préférentiellement en Cl -C6, plus préférentiellement encore en Cl -C4. Plus préférentiellement encore dans ce mode de réalisation, R8 représente un groupe de formule (VI) tel que défini ci-dessus et R9 à R14, identiques, représentent un atome d'hydrogène. [0181] Dans les composés de formule (V), (Va) et (Vb), le groupement El est un groupe divalent hydrocarboné pouvant éventuellement contenir un ou plusieurs hétéroatome(s). Par « groupe divalent hydrocarboné » on entend au sens de la présente invention, un groupe cspaccur (ou un groupe de liaison) formant un pont entre le groupement Al et le groupe imidazolidinonc, ce groupe espaccur étant une chaîne hydrocarbonée, saturée ou insaturée, de préférence saturée, en Cl -C24, linéaire ou ramifiée, pouvant éventuellement contenir un ou plusieurs hétéroatome(s) tel(s) que par exemple N, O et S. Ladite chaîne hydrocarbonée peut éventuellement être substituée, pour autant que les substituants ne réagissent pas avec l'oxyde de nitrile et le groupe imidazolidinonc tel que défini ci-dessus. [0182] Préférentiellement, dans les composés de formule (V), (Va) et (Vb), le groupement El est une chaîne hydrocarbonée, linéaire ou ramifiée, de préférence saturée, en Cl -C24, plus préférentiellement en Cl -Cl 0, encore plus préférentiellement en Cl-C6, éventuellement interrompue par un ou plusieurs atomes d'azote, de soufre ou d'oxygène. [0183] De préférence, dans les composés de formule (V), (Va) et (Vb), le groupement El est choisi dans le groupe constitué par -R-, -NH-R-, -O-R- et -S-R- où R est un alkylène, linéaire ou ramifié, en Cl-C24, de préférence en Cl-C10, plus préférentiellement en Cl-C6. [0184] Plus préférentiellement encore, dans les composés de formule (V), (Va) et (Vb), le groupement El est choisi dans le groupe constitué par -R- et -OR- où R est un alkylène, linéaire ou ramifié, en Cl-C24, de préférence en Cl-C10, plus préférentiellement en Cl-C6. [0185] Plus préférentiellement encore, dans les composés de formule (V), (Va) et (Vb), le groupement El est choisi parmi -CH2-, -CH2-CH2-, -CH2-CH2-CH2-, - CH2-CH2-CH2-CH2-, -O-CH2-, -O-CH2-CH2-, -O-CH2-CH2-CH2- et - 0-CH2-CH2-CH2-CH2-. [0186] Selon un mode de réalisation préférée, le composé de formule (V) est le composé de formule (Vb). [0187] Dans ce mode de réalisation préférée, on préfère en particulier le composé de formule (Vb) tel que défini ci-dessus avec le groupement El choisi dans le groupe constitué par -R- et -OR- où R est un alkylène, linéaire ou ramifié, en Cl-C24, de préférence en Cl -Cl 0, plus préférentiellement en Cl -C6. [0188] Selon ce mode de réalisation, plus préférentiellement encore, le composé de formule (V) est le composé de formule (Vh) avec : [0189] - R8 représente un groupe de formule (VI) dans lequel le groupement El est choisi dans le groupe constitué par -R- et -OR- où R est un alkylène, linéaire ou ramifié, en Cl-C24, de préférence en C1-C10, plus préférentiellement en Cl-C6; et R9 à R14 identiques ou différents, représentent un atome d'hydrogène ou une chaîne hydrocarbonée aliphatique, de préférence saturée, linéaire ou ramifiée, en Cl -C24, éventuellement substituée ou interrompue par un ou plusieurs hétéroatomes. [0190] Selon cc mode de réalisation, plus préférentiellement encore, le composé de formule (V) est le composé de formule (Vh) avec : [0191] - R8 représente un groupe de formule (VI) dans lequel le groupement El est choisi dans le groupe constitué par -R- et -OR- où R un alkylène, linéaire ou ramifié, en Cl -C24, de préférence en Cl-C10, plus préférentiellement en Cl-C6; et R9 à R14, identiques ou différents, sont choisis dans le groupe formé par un atonie d'hydrogène, un alkyle en Cl-C1 2 (plus préférentiellement en Cl-C6, plus préférentiellement encore en Cl-C4), un groupement -OR', un groupement -NHR', un groupement -SR' où R' est un alkyle en CI-C12, plus préférentiellement en CI-C6, plus préférentiellement encore en CI-C4. [0192] Selon ce mode de réalisation, plus préférentiellement encore, le composé de formule (V) est le composé de formule (Vb) avec : [0193] R8 représente un groupe de formule (VI) dans lequel le groupement El choisi dans le groupe constitué par -R- et -OR- où R un alkylène, linéaire ou ramifié, en Cl-C24, de préférence en CI-C10, plus préférentiellement en Cl-C6; et R9 à Ri4, identiques, représentent un atome d'hydrogène. [0194] Selon un mode de réalisation préféré, le composé de formule (V) est choisi dans le groupe constitué par le composé de formule (VII) et de formule (VIII), plus préférentiellement encore par le composé de formule (VII) [Chem 18] [0195] 26 (VII) 101961 IChem.191 [0197] Le composé de formule V, en particulier, les composés de formule (Vb) et (VII), peuvent être, par exemple, synthétisés par le procédé décrit dans le document W02019007881A1. [0198] L'obtention du polymère P2 s'effectue par greffage du polymère initial avec l'oxyde de nittile du composé de formule (I) tel que défini ci-dessus et avec l'oxyde de nitrile du composé de formule (V) tel que défini-ci-dessus. Lors de cette réaction, les oxydes de nittile des composés de formule (I) et de formule (V) forment chacun une liaison covalente avec une insaturation de la chaîne du polymère. Le greffage des composés de formule (I) et (V), est effectué par cycloaddition [3+2] des oxydes de nitrile et des in-saturations de la chaîne du polymère initial. Un mécanisme de la cycloaddition [3+2] peut être trouvé dans le document W02012/007441. [0199] Selon l'invention, le polymère P2 porte le long de la chaîne polymère principale un ou plusieurs groupes pendants issus de la réaction (le greffage des composés de formule (I) et (V) tels que définis ci-dessus. Avantageusement, ces groupes pendants sont répartis le long de la chaîne polymère principale de façon aléatoire. [0200] Selon un mode de réalisation préféré, le polymère P2 porte le long de la chaîne 27 polymère principale un ou plusieurs groupes pendants issus de la réaction de greffage des composés de formule (lb) et (Vb) tels que définis ci-dessus. Avantageusement, ces groupes pendants sont répartis le long de la chaîne polymère principale de façon aléatoire. [0201] Selon un mode de réalisation préféré, le polymère P2 porte le long de la chaîne polymère principale un ou plusieurs groupes pendants issus de la réaction de greffage : [0202] - du composé de formule (Th) avec R1 représente un groupe de formule (II) dans lequel le groupement E est choisi dans le groupe constitué par -R- et OR- où R est un alkylène, linéaire ou ramifié, en Cl -C24, de préférence en Cl-C1 0, plus préférentiellement en Cl -C6, groupement X qui est un atome de chlore ; et R2 à R7, identiques ou différents, sont choisis dans le groupe constitué par un atome d'hydrogène, un alkyle en Cl -Cl 2 (plus préférentiellement en Cl-C6, plus préférentiellement encore en Cl -C4), un groupement -OR', un groupement -NHR' et un groupement -SR' où R' est un alkyle en C1-C12, plus préférentiellement en Cl -C6, plus préférentiellement encore en Cl -C4 ; et du composé de formule (Vb) avec R8 représente un groupe de formule (VI) dans lequel le groupement El est choisi dans le groupe constitué par -R- et OR- où R est un alkylène, linéaire ou ramifié, en Cl -C24, de préférence en C1-C10, plus préférentiellement en Cl -C6; et R9 à R14, identiques ou différents, sont choisis dans le groupe formé par un atome d'hydrogène, un alkyle en CI-C12 (plus préférentiellement en CI-C6, plus préférentiellement encore en CI-C4), un groupement -OR', un groupement -NHR', un groupement -SR' où R' est un alkyle en CI-C12, plus préférentiellement en CI-C6, plus préférentiellement encore en CI-C4. [0203] Avantageusement, ces groupes pendants sont répartis le long de la chaîne polymère principale de façon aléatoire. [0204] Selon un mode de réalisation encore plus préféré, le polymère P2 porte le long de la chaîne polymère principale un ou plusieurs groupes pendants issus de la réaction de greffage du composé de formule (III) et du composé de formule (VII) tels que définis ci-dessus. Avantageusement, ces groupes pendants sont répartis le long de la chaîne polymère principale de façon aléatoire. [0205] Quel que soit le mode de réalisation, pour le polymère P2, le taux molaire de greffage du composé de formule (I), de préférence du composé de formule (lb), plus préférentiellement du composé de formule (III), est compris dans un domaine allant de 0,01 % à 5 %, de préférence de 0,01 % à 1 %, plus préférentiellement de 0,1 à 1 % et le taux molaire de greffage du composé de formule (V), de préférence du composé de formule (Vb), plus préférentiellement du composé de formule (VII), est compris dans un 28 domaine allant de 0,01 % à 5 %, de préférence de 0,01 % à 1 %, plus préférentiellement de 0,1 à 1 %. [0206] Le greffage des composés de formule (1) et (V), de préférence des composés de formule (1h) et (Vb), plus préférentiellement des composés de formule (III) et (VII), sur le polymère initial, peut être réalisé en masse, par exemple dans une extrudeuse, dans un mélangeur interne ou dans un mélangeur externe tel qu'un mélangeur à cylindres. Il peut aussi être réalisé en solution, en continu ou en discontinu. Le polymère ainsi modifié peut être séparé de sa solution par tout type de moyen connu par l'homme du métier et en particulier par une opération de stripping à la vapeur d'eau. Les composés de formule (I) et (V), de préférence des composés de formule (Ib) et (Vb), plus préférentiellement des composés de formule (III) et (VII), peuvent être introduits simultanément dans le mélangeur interne ou externe, ou simultanément dans le réacteur si le greffage s'effectue en solution. Ils peuvent aussi être introduits de manière décalée l'un par rapport à l'autre, l'ordre d'ayant pas d'importance pour le greffage de ces composés sur la chaîne du polymère initial. [0207] L'invention a également pour objet une composition comprenant au moins un polymère modifié, polymère P2, tel que décrit ci-dessus et au moins un additif tel que décrit ci-dessus. De préférence, cet additif est une charge renforçante, plus préférentiellement, cet additif est une charge inorganique renforçante, plus préférentiellement encore cet additif est une silice. [0208] En plus, des objets décrits précédemment, l'invention concerne au moins l'un des objets décrits aux points suivants : [0209] 1. Polymère modifié obtenu par greffage d'au moins un composé de formule (I) sur au moins une insaturation de la chaîne d'un polymère initial [Chem 20] [0210] (I) [0211] dans laquelle : [0212] - A représente un cycle arènediyle, éventuellement substitué par une ou plusieurs chaînes hydrocarbonées. identiques ou différentes, aliphatiques. de préférence saturées. linéaires ou ramifiés, éventuellement substituées ou interrompues par un ou plusieurs hétéroatomes ; E représente un groupe divalent hydrocarboné comprenant éventuellement un ou plusieurs hétéroatomes ; et 29 X désigne un atome d'halogène, de préférence un atome de chlore. [0213] 2. Polymère modifié selon le point 1, dans lequel le polymère initial est un élastomère, de préférence un élastomère diénique. [0214] 3. Polymère modifié selon le point 2, dans lequel le polymère initial est choisi dans le groupe constitué par les copolymères d'éthylène-propylène-monomère diène, le caoutchouc butyle, le caoutchouc naturel, les polyisoprènes de synthèse, les polybutadiènes, les copolymères de butadiène, les copolymères d'isoprène et les mélanges de ces élastomères. [0215] 4. Polymère modifié selon l'un quelconque des points précédents, dans lequel le taux molaire de greffage du composé de formule (I) est compris dans un domaine allant de 0,01 % à 5 %, de préférence de 0,01 % à 1 %, plus préférentiellement de 0,1 à 1 %. [0216] 5. Polymère modifié selon l'un quelconque des points précédentes, dans lequel le groupement A est un cycle arènediyle en C6-C14 éventuellement substitué par une ou plusieurs chaînes hydrocarbonées, identiques ou différentes, aliphatiques, de préférences, linéaires ou ramifiées, éventuellement substituées ou interrompues par un ou plusieurs hétéroatomes. [0217] 6. Polymère modifié selon l'un quelconque des points précédents, dans lequel le composé de formule (1) est choisi parmi les composés de formule (1a) et (lb) [Chem 21] [0218] (1h [0219] dans lesquelles : [0220] un groupement choisi parmi R1 à R5 de la formule (Ia) et un groupement choisi parmi R1 à R7 de la formule (lb) désignent le groupe de formule (II) suivante : [Chem 22] [0221] (H) [0222] dans laquelle E et X sont tels que défini au point I, [0223] - les quatre groupements de la formule (la) choisis parmi R I à R5 autres que celui désignant le groupe de formule (II) et les six groupements de la formule (111) choisis parmi RI à R7 autres que celui désignant le groupe de formule (Il), identiques ou différents, représentent indépendamment les uns des autres, un atome d'hydrogène ou une chaîne hydrocarbonée aliphatique, de préférence saturée, linéaire ou ramifiée, éventuellement substituée ou interrompue par ou plusieurs hétéroatomes. [0224] 7. Polymère modifié selon l'un quelconque des points précédents, dans lequel le groupement E est une chaîne hydrocarbonée, linéaire ou ramifiée, de préférence saturée, en C1-C24, de préférence en C1-C10, plus préférentiellement en C1-C6, éventuellement interrompue par un ou plusieurs atomes d'azote, de soufre ou d'oxygène. [0225] 8. Polymère modifié selon l'un quelconque des points précédents, dans lequel groupement E est choisi dans le groupe constitué par -R- et -OR- où R est un alkylène, linéaire ou ramifié, en C1-C24, de préférence en C1-C10, plus préférentiellement en C1-C6. [0226] 9. Polymère modifié selon l'un quelconque des points 6 à 8, dans lequel le composé de formule (I) est le composé de formule (Ib). [0227] 10. Polymère modifié selon l'un quelconque des points précédents, dans lequel le composé de formule (I) est le groupe constitué par le composé de formule (III) [Chem 23] [0228] [0229] 11. Composition comprenant au moins un polymère modifié selon l'un quelconque des points précédents et au moins un additif, de préférence l'additif est une charge, 31 plus préférentiellement encore l'additif est une charge renforçante, encore plus préférentiellement l'additif est une charge renforçante inorganique, plus préférentiellement l'additif est une silice. [0230] 12. Bande de roulement comprenant au moins une composition telle que définie au point 1 1 . [0231] 13. Pneumatique comprenant au moins une composition telle que définie au point 1 1 . [0232] 14. Pneumatique comprenant au moins une bande de roulement telle que définie au point 12. [0233] 15. Polymère modifié selon l'un quelconque des points 1 à 10, caractérisé en ce qu'il est en outre obtenu par greffage d'au moins un composé de formule (V) sur au moins une autre insaturation de la chaîne dudit polymère initial [Chem 24] [0234] [0235] dans laquelle : [0236] Al représente un cycle arènediyle, éventuellement substitué par une ou plusieurs chaînes hydrocarbonées, identiques ou différentes, aliphatiques, de préférence saturées, linéaires ou ramifiées, éventuellement substituées ou interrompues par un ou plusieurs hétéroatomes ; et El représente un groupe divalent hydrocarboné comprenant éventuellement un ou plusieurs hétéroatomes. [0237] 16. Polymère modifié selon le point 15, dans lequel le taux molaire de greffage du composé (le formule (V) est compris dans un domaine allant de 0,01 % à 5 %, de préférence de 0,01 % à 1 %, plus préférentiellement de 0,1 à 1 %. [0238] 17. Polymère modifié selon l'un quelconque des points 15 à 16, dans lequel le groupement Al du composé de formule (V) est un cycle arènediyle en C6-C14 éventuellement substitué par une ou plusieurs chaînes hydrocarbonées, identiques ou différentes, aliphatiques, de préférence saturées, linéaires ou ramifiées, éventuellement substituées ou interrompues par un ou plusieurs hétéroatomes. [0239] 18. Polymère modifié selon l'un quelconque des points 15 à 17, dans lequel le composé de formule (V) est choisi parmi les composés de formule (Va) et (Vb) [Chem 25] [0240] o (vb) 102411 dans lesquelles : 102421 - un groupement choisi parmi R8 à R12 de la formule (Va) et un groupement choisi parmi R8 à R14 de la formule (Vb) désignent le groupe de formule (II) suivante [Chem 25] [0243] (VI) [0244] avec El tel que défini au point 14 ; et [0245] les quatre groupements de la formule (Va) choisis parmi R8 à R12 autres que celui désignant le groupe de formule (VI) et les six groupements de la formule (Vb) choisis parmi R8 à R14 autres que celui désignant le groupe de formule (VI), identiques ou différents, représentent indépendamment les uns des autres, un atome d'hydrogène ou une chaîne hydrocarbonée aliphatique, de préférence saturée, linéaire ou ramifiée, éventuellement substituée ou interrompue par ou plusieurs hétéroatomes. [0246] 19. Polymère modifié selon l'un quelconque des points 15 à 18, dans lequel le groupement El du composé de formule (V) ou de formule (VI) est une chaîne hydrocarbonée, linéaire ou ramifiée, de préférence saturée, en Cl-C24, de préférence en Cl-C10, plus préférentiellement en Cl-C6, éventuellement interrompue par un ou plusieurs atomes d'azote, de soufre ou d'oxygène. 102471 20. Polymère modifié selon l'un quelconque des points 15 à 19, dans lequel le groupement El du composé de formule (V) ou de formule (VI) est choisi dans le groupe constitué par -R- et -OR- où R est un alkylène, linéaire ou ramifié, en Cl -C24, 32 Rio (Va) 33 de préférence en Cl -C10, plus préférentiellement en C1-C6. [0248] 21. Polymère modifié selon l'un quelconque des points 15 à 20, dans lcqucl le composé de formule (V) est le composé de formule (Vh). [0249] 22. Polymère modifié selon l'un quelconque des points 15 à 21, dans lcqucl le composé de formule (V) est le composé de formule (VII) [Chem 26] [0250] N (vm [0251] 23. Composition comprenant au moins un polymère modifié tel que défini à l'un quelconque des points 15 à 21 et au moins un additif, de préférence l'additif est une charge, plus préférentiellement encore l'additif est une charge renforçante, encore plus préférentiellement l'additif est une charge renforçante inorganique, plus préférentiellement l'additif est une silice. [0252] 24. Bande de roulement comprenant au moins une composition telle que définie au point 23. [0253] 25. Pneumatique comprenant au moins une composition telle que définie au point 23. [0254] 26. Pneumatique comprenant au moins une bande de roulement telle que définie au point 24. [0255] 27. Mélange de polymères modifiés, comprenant au moins deux polymères choisi parmi : [0256] - un polymère Pl défini selon l'un quelconque des points 1 à 10, un polymère P2 défini selon l'un quelconque des points 15 à 22, un polymère P3 obtenu par greffage d'au moins un composé de formule (V) sur au moins une insaturation de la chaîne d'un polymère initial [Chem 271 [0257] (V) [0258] dans laquelle : 34 [0259] - Al représente un cycle arènediyle, éventuellement substitué par une ou plusieurs chaînes hydrocarbonées, identiques ou différentes, aliphatiques, de préférence saturées, linéaires ou ramifiées, éventuellement substituées ou interrompues par un ou plusieurs hétéroatomes ; El représente un groupe divalent hydrocarboné comprenant éventuellement un ou plusieurs hétéroatomes ; et [0260] les polymères initiaux des polymères modifiés P1 et P3 pouvant être identiques ou différents ; et [0261] à la condition que ledit mélange comprenne au moins ledit polymère P1 ou ledit polymère P2. [0262] 28. Mélange de polymères modifiés selon le point 27, dans lequel les polymères initiaux des polymères PI et P3 sont des élastomères, de préférence des élastomères diéniques, identiques ou différents. [0263] 29. Mélange de polymères modifiés selon le point 28, dans lequel les élastomères diéniques sont choisis dans le groupe constitué par les copolymères d'éthylène-propylène-monomère diène, le caoutchouc butyle, le caoutchouc naturel, les polyisoprènes de synthèse, les polybutadiènes, les copolymères de butadiène, notamment les copolymère d'éthylène et de butadiène, les copolymères d'isoprène et les mélanges de ces élastomères. [0264] 30. Mélange de polymères modifiés selon l'un quelconque des points 27 à 29, dans lequel le taux molaire de greffage du composé de formule (V) sur le polymère P3 est compris dans un domaine allant de 0,01 % à 5 %, de préférence de 0,01 % à 1 %, plus préférentiellement de 0,1 à 1 %. [0265] 31. Mélange de polymères modifiés selon l'un quelconque des points 27 à 30, dans lequel le groupement Al du composé de formule (V) sur le polymère P3 est un cycle arènediyle en C6-C14 éventuellement substitué par une ou plusieurs chaînes hydrocarbonées, identiques ou différentes, aliphatiques, de préférence saturées, linéaires ou ramifiées, éventuellement substituées ou interrompues par un ou plusieurs hétéroatomes. [0266] 32. Mélange de polymères modifiés selon l'un quelconque des points 27 à 31, dans lequel le composé de formule (V) sur le polymère P3 est choisi parmi les composés de formule (Va) et (Vb) [Chem 28] [0267] o- F210 R11 Rui (Va) (Vb) [0268] dans lesquelles : [0269] un groupement choisi parmi R8 à R12 de la formule (Va) et un groupement choisi parmi R8 à R14 de la formule (Vb) désigne le groupe de formule (VI) suivante [Chem 29] [0270] (VI) 102711 avec El tel que défini au point 27, et [0272] - les autres groupements de la formule (Va) choisis parmi R8 à R12 autres que celui désignant le groupe de formule (VI) et les six groupements de la formule (Vb) choisis parmi R8 à R14 autres que celui désignant le groupe de formule (VI) , identiques ou différents, représentent indépendamment les uns des autres, un atome d'hydrogène ou une chaîne hydrocarbonée aliphatique, de préférence saturée, linéaire ou ramifiée, éventuellement substituée ou interrompue par ou plusieurs hétéroatomes. [0273] 33. Mélange de polymères modifiés selon l'un quelconque des points 27 à 32, dans lequel groupement El du composé de formule (V) ou de formule (VI) du polymère P3 est une chaîne hydrocarbonée, linéaire ou ramifiée, de préférence saturée, en Cl-C24, de préférence en CI-C10, plus préférentiellement en Cl-C6, éventuellement interrompue par un ou plusieurs atomes d'azote, de soufre ou d'oxygène. [0274] 34. Mélange de polymères modifiés selon l'un quelconque des points 27 à 33, dans lequel groupement El du composé de formule (V) ou de formule (VI) du polymère P3 est choisi dans le groupe constitué par -R- et -OR- où R est un alkylène, linéaire ou ramifié, en Cl -C24, de préférence cn Cl -Cl 0, plus préférentiellement en Cl -C6. [0275] 35. Mélange de polymères modifiés selon l'un quelconque des points 27 à 34, dans 36 lequel le composé de formule (V) est choisi dans le groupe constitué par le composé de formule (VII) et de formule (VIII), plus préférentiellement le composé de formule (VII) [Chem 30] [0276] (VII) 102771 IChem.311 o (Van [0278] 36. Mélange de polymères modifiés selon l'un quelconque des points 27 à 35, dans lequel : [0279] le polymère PI est un polymère modifié, tel que défini ci-dessus, obtenu par greffage d'au moins un composé de formule (Ia) ; le polymère P2, tel que défini ci-dessus, obtenu par greffage d'au moins un composé de formule (Ia) et au moins d'un composé de formule (Va) ; et le polymère P3 est un polymère modifié, tel que défini ci-dessus, obtenu par greffage d'au moins un composé de formule (Va). [0280] 37. Mélange de polymères modifiés selon l'un quelconque des points 27 à 35, dans lequel : [0281] - le polymère Pl est un polymère modifié, tel que défini ci-dessus, obtenu par greffage d'au moins un composé de formule (lb) ; le polymère P2, tel que défini ci-dessus, obtenu par greffage d'au moins un composé de formule (lb) et au moins d'un composé de formule (Vb) ; et le polymère P3 est un polymère modifié, tel que défini ci-dessus, obtenu par greffage d'au moins un composé de formule (Vh). 37 [0282] 38. Composition comprenant au moins un mélange de polymères modifiés tel que défini à l'un quelconque des points 27 à 37 et au moins un additif, de préférence l'additif est une charge, plus préférentiellement encore l'additif est une charge renforçante, encore plus préférentiellement l'additif est une charge renforçante inorganique, plus préférentiellement l'additif est une silice. [0283] 39. Bande de roulement comprenant au moins une composition telle que définie au point 38. [0284] 40. Pneumatique comprenant au moins une composition telle que définie au point 38. [0285] 41. Pneumatique comprenant au moins une bande de roulement telle que définie au point 39. [0286] V-EXEMPLES : [0287] Les exemples qui suivent permettent d'illustrer l'invention, cette dernière ne saurait cependant être limitée à ces seuls exemples. [0288] V.1 Tests et mesures utilisés [0289] 5.1.1 Détermination de la température de transition vitreuse [0290] La température de transition vitreuse Tg des polymères sont mesures au moyen d'un calorimètre différentiel (« Differential Scanning Calorimeter ») selon la norme ASTM D3418 (2015). [0291] 5.1.2 Mesure des masses molaires moyennes en nombre (Mn), en poids (Mw) et de l'indice de polydispersité pour les élastomères [0292] On utilise la chromatographie d'exclusion stérique ou SEC (Size Exclusion Chroma- tography). La SEC permet de séparer les macromolécules en solution suivant leur taille à travers des colonnes remplies d'un gel poreux. Les macromolécules sont séparées suivant leur volume hydrodynamique, les plus volumineuses étant éluées en premier. [0293] Sans être une méthode absolue, la SEC permet d'appréhender la distribution des masses molaires d'un élastomère. À partir de produits étalons commerciaux, les différentes masses molaires moyennes en nombre (Mn) et en poids (Mw) peuvent être déterminées et l'indice de polymolécularité (Ip = Mw/Mn) calculé via un étalonnage dit de MOORE. [0294] Préparation de l'échantillon d'élastomère à tester [0295] 11 n'y a pas de traitement particulier de l'échantillon de l'élastomère avant analyse. Celui-ci est simplement solubilisé à une concentration d'environ 1 g/L, dans du chloroforme ou dans le mélange suivant : tétrahydrofurane + 1 % vol. de diisopropylamine + 1 % vol. de triéthylamine + 1 % vol. d'eau distillée (% vol. = % volume). Puis, la solution est filtrée sur filtre de porosité 0,45 pin avant injection. [0296] Analyse SEC [0297] L'appareillage utilisé est un chromatographe « WATERS alliance ». Le solvant d'élution est le mélange suivant : tétrahydrofurane + 1 % vol. de diisopropylamine + 1 38 % vol. de triéthylamine ou du chloroforme selon le solvant utilisé pour la mise en solution de l'élastomère. Le débit est de 0,7 mL/min, la température du système de 35°C et la durée d'analyse de 90 min. On utilise un jeu de quatre colonnes WATERS en série, de dénominations commerciales «STYRAGEL HMW7», «STYRAGEL HMW6E» et deux «STYRAGEL HT6E». [0298] Le volume injecté de la solution de l'échantillon de l'élastomère est 100 FIL. Le détecteur est un réfractomètre différentiel « WATERS 2410» de longueur d'onde 810 nm. Le logiciel d'exploitation des données chromatographiques est le système «WATERS EM POWER». Les masses molaires moyennes calculées sont relatives à une courbe d'étalonnage réalisée à partir de polystyrènes étalons commerciaux « PSS READY CAL-KIT ». [0299] 5.1.3 Caractérisations des molécules [0300] L'analyse structurale ainsi que la détermination des puretés molaires des molécules de synthèse sont réalisées par une analyse RMN. Les spectres sont acquis sur un spectromètre « Avance 3 400 MHz BRUKER » équipé d'une sonde «large bande BBFOzgrad 5 mm». L'expérience RMN 'H quantitative utilise une séquence simple impulsion 30° et un délai de répétition de 3 secondes entre chacune des 64 acquisitions. Les échantillons sont solubilisés dans un solvant deutéré, le diméthylsulfoxide deutéré (DMSO) sauf indication contraire. Le solvant deutéré est également utilisé pour le signal de « lock ». Par exemple, la cal ihration est réalisée sur le signal des protons du DMSO deutéré à 2,44 ppm par rapport à une référence TMS à 0 ppm. Le spectre RMN 'H couplé aux expériences 2D HSQC 'H/13C et HMBC 'H/13C permettent la détermination structurale des molécules (cf. tableaux d'attributions). Les quantifications molaires sont réalisées à partir du spectre RMN ID 'H quantitatif [0301] L'analyse par spectrométrie de masse est réalisée en injection directe par un mode d'ionisation en électrospray (ID/ESI). Les analyses ont été réalisées sur un spectromètre HCT Bruker (débit 600 pL/min, pression du gaz nébuliseur 10 psi, débit du gaz nébuliseur 4 L/min) [0302] 5.1.4 Caractérisations des composés greffés sur les élastomères diéniques [0303] La détermination du taux molaire des composés greffés sur les élastomères diéniques est réalisée par une analyse RMN. Les spectres sont acquis sur un spectromètre « 500 MHz BRUKER » équipé d'une «CryoSonde BBFO-zgrad-5 mm» L'expérience RMN 'H quantitative, utilise une séquence simple impulsion 30° et un délai de répétition de 5 secondes entre chaque acquisition. Les échantillons sont solubilisés dans le chloroforme deutéré (CDC13) dans le but d'obtenir un signal de «dock». Des expériences RMN 2D ont permis de vérifier la nature du motif greffé grâce aux déplacements chimiques des atomes de carbone et de proton. [0304] 5.1.5 Propriétés dynamiques 39 [0305] Les propriétés dynamiques G* et tan(i)max sont mesurées sur un viscoanalyseur (Metravih VA4000), selon la norme ASTM D5992-96. On enregistre la réponse d'un échantillon de composition vulcanisée (éprouvette cylindrique de 4 mm d'épaisseur et de 400 mm2 de section), soumis à une sollicitation sinusoïdale en cisaillement simple alterné, à la fréquence de 10 Hz, dans les conditions normales de température (23°C) selon la norme ASTM D1349-09. On effectue un balayage en amplitude de déformation de 0,1 % à 50 % crête-crête (cycle aller) puis de 50 % à 0,1 % crête-crête (cycle retour). [0306] Les résultats exploités sont le module complexe de cisaillement dynamique G*à 23°C et le facteur de perte dynamique tan(à) à 23°C. Pour l'aller, on enregistre la valeur du module complexe de cisaillement dynamique G* à 50 % de déformation, noter G*5('9'1,, à 23°C. Pour le retour, on enregistre la valeur maximale du facteur perte dynamique tan(à) observée, notée tan(b)max à 23°C. [0307] Les résultats sont indiqués en hase 100 ; la valeur arbitraire 100 étant attribuée au témoin pour calculer et comparer ensuite tan(i'))max à 23°C et G*;o%: lcr à 23°C des différents échantillons testés. [0308] Pour tan(ti)max à 23°C: la valeur en base 100 pour l'échantillon à tester est calculée selon l'opération : (valeur de tan(ii)max à 23°C de l'échantillon à tester/valeur de tan(c5)max à 23°C du témoin) x 100. De cette façon, un résultat inférieur à 100 indique une diminution de r hysteresc qui correspond à une amélioration de la performance de résistance au roulement. [0309] Pour à 23°C : la valeur en base 100 pour l'échantillon à tester est calculée selon l'opération : (valeur de à 23°C de l'échantillon à tester/valeur de G*5.0, a,,,, à 23°C du témoin) x 100. De cette façon, un résultat supérieur à 100 indique une amélioration du module complexe de cisaillement dynamique à de dé- formation à 23°C, qui corrobore d'une amélioration de la rigidité du matériau. [0310] V.2 Synthèse des composés [0311] 5.2.1 - Synthèse du composé A : l'oxyde (2-(2-(3-chloro-2-oxoimidazolidin-1-y1)éthoxy)-1- naphthonitrile [0312] [Chem.32] CNO [0313] L'oxyde de 2-(2-(3-chloro-2-oxoimidazolidin-1-y1)éthoxy]-1-naphthonitrile est synthétisé en six étapes, nommées étape al, étape a2, étape hl, étape 112, étape c et étape d. [0314] L'étape al est réalisée selon le protocole 1, l'étape a2 selon le protocole 2, l'étape bl selon le protocole 3. Les étapes h2 et c sont réalisées selon le protocole 4. L'étape d est réalisée selon le protocole 5. [0315] Étape al : préparation du 2-hydroxy-1 -naphthaldéhyde [Chem 33] [0316] OH [0317] Protocole 1 : [0318] Ce composé peut être obtenu à partir du naphthol par une réaction de formylation selon le protocole dit de Reimer-Tiemann décrit dans Organic Syntheses, 22, 63-4; 1942 par Russell, Alfred et Lockhart, Luther B. ou dans Organic Reactions (Hoboken, NJ, United States), 28, 1982 par Wynberg, Hans et Meijer, Egbert W., ou selon la procédure décrite par Casiraghi, Giovanni et al. dans Journal of the Chemical Society, Perkin Transactions 1: Organic and Bio-Organic Chemistry (1972-1999), (9), 1862-5, 1980 ou encore par une réaction de Vilsmcier décrite par Joncs, Gurnos et Stanforth, Stephen P. dans Organic Réactions (Hoboken, NJ, United States), 49, 1997. [0319] Le 2-hydroxy-l-napthaldéhydc est commercial. Il peut par exemple être obtenu chez Aldrich (CAS 708-06-5). [0320] Étape a2 : préparation de la 1-(2-ch1oroéthy1)hnidazolidin-2-one [0321] [Chem.34] Cl [0322] Protocole 2 : [0323] Ce composé peut être obtenu selon un protocole décrit dans la demande de brevet WO 2012/007684. [0324] Étape bl : préparation du 2-(2-(2-oxoimidazolidin-l-y1)éthoxy)-1-naphthaldéhyde [0325] 41 [Chcm.35] o 103261 Protocole 3 : 103271 Un mélange de 2-hydroxy-l-naphthaldéhyde (20,0 g ; 0,116 mol), de carbonate de potassium (24,08 g ; 0,174 mol), et de 1-(2-chloroéthyl)imidazoliclin-2-one (25,9 g ; 0,174 mol) dans le DMF (20 mL) est chauffé à 75°C (température du bain) pendant 3,0-3,5 heures. Ensuite, une seconde portion de 1-(2-chloroéthypimidazolidin-2-one (17,26 g ; 0,116 mol) est ajoutée et le milieu réactionnel est agité pendant 9 à 10 heures à 75`17 (température du bain). Après un retour à 40-45°C, le milieu réactionnel est versé dans une solution d'hydroxyde de sodium (10 g ; 0,25 mol) dans l'eau (700 mL). Le mélange est agité pendant 10 à 15 minutes. Le précipité est filtré et lavé sur le filtre par l'eau distillée (3 fois 400 mL). [0328] Un solide gris (31,51 g ; rendement de 95 %) est obtenu. [0329] La pureté molaire est supérieure à 85 % (RMN TI). [Chem 36] [0330] 5 4 3 1 12 \\./15 611,',7-()''^9 4?" NH O [0331] 42 [Tableaux 1] N° ô 'H (ppm) h ''C (ppm ) 1 10,86 191,6 2 / 116,7 3 / 131,5 4 9,19 124,9 5 7,56 130 6 7,37 124,9 7 7,71 128,3 8 / 128,6 9 7,99 137,7 10 7,2 113,1 11 / 162,9 12 4,31 68,7 13 3,63 13,4 14 3,59 16,8 15 3,72 38,3 16 / 162,6 [0332] Solvant : CDC13 [0333] Étapes b2 et c : préparation de l'oxime de 2-(2-(2-oxoimidazolidin-l-y1)éthoxy)-1-naphthaldéhyde [0334] [Chem.371 [0335] Lc produit isolé à l'issue du protocole 3 est utilisé dans le protocole 4 suivant. [0336] Protocole 4 : [0337] A une solution de 2-(2-(2-oxoimidazolidin-l-y1)éthoxy)-1-naphthaldéhyde (6,3 g ; 22,2 mmol) dans l'éthanol (30 mL) à 45t (température du bain), est ajoutée une 43 solution d'hydroxylamine (2,05 g ; 31,0 mmol, 50 % dans l'eau, Aldrich) dans l'éthanol (5 mL). Le milieu réactionnel est agité pendant 4 heures à 55 °C (température du bain). Après un retour à 40°C, de l'acétate d'éthyle (30 mL) est ajouté goutte à goutte pendant 15 minutes. Le précipité est filtré, lavé sur le filtre par un mélange éthanol/acétate d'éthyle. [0338] Un solide blanc (4,00 g ; rendement de 60 %) est obtenu. [0339] La pureté molaire estimée par RMN 'H est supérieure à 95 %. [0340] [Chcm.38] ,OH 1 2 O a14 12 15 6 N/ 6II '.'...10 I1 7 0 [0341] 44 [Tablcaux2] N° b'H (ppm) h NC (PP f11) 1 8,75 147,5 2 / 115.9 3 / 133 4 8,78 127 5 7,46 128,5 6 7,35 125,2 7 7,88 132,8 8 / 130,9 9 7,79 129,4 10 7,36 115.2 11 / 157,1 12 4,28 69,3 13 3,59 44,4 14 3,64 47,6 15 3,40 39,3 16 / 165,3 [0342] Solvant : Me0H [0343] Étape d : préparation de l'oxyde de 2-(2-(3-chloro-oxoimidazolidin- I -y1)éthoxy)- 1-naphthonitrile [0344] [Chem.39] CNO IV CI [0345] Protocole 5 : [0346] A une suspension de l'oxime (le 2 (2 (2 oxoimidazolidin-l-y1)éthoxy)-1-naphthaldéhyde précédente (7,30 g ; 24,4 mmol) dans l'acétate d'éthyle (230 mL) refroidi à 1°C (Température bain = 0°C) est ajouté au goutte à goutte une solution aqueuse de NaOCI (74,44 g/L ; 98 mL ; 4,0 eq. (eq=équivalent molaire) pendant 10 minutes. Le milieu réactionnel est agité pendant 8,5 heures à 0-2°C (température bain = 0°C). [0347] Une deuxième portion de solution aqueuse de NaOCI (74,44 g/L ; 98 mL ; 4,0 eq.) est ajoutée pendant 5 minutes. Le milieu réactionnel est agité pendant 10-11 heures à 0-2°C (température bain = 0°C). [0348] Le précipité est filtré et lavé sur filtre par l'eau (2 fois 25 mL) et puis par de l'acétate d'éthyle (2 fois 10 mL). [0349] Un solide blanc de point de fusion 127,0-127,5 °C est alors obtenu (6,24 g ; 18,7 mmol ; rendement 77 %). [0350] Le composé A, l'oxyde de 2-(2-(3-chloro-2-oxoimidazolidin-1-yOéthoxy)-1-naphthonitrile, est obtenu avec une pureté molaire est supérieure à 92 % (RMN IFT) et moins de 6 % molaire d'oxyde de 2-(2-(2-oxoimidazolidin-1-y1)éthoxy)-1-naphthonitrile et 2 % molaire d'impureté de solvant résiduel. [0351] [Chem.40] o- 5 N.1 2 3 11 12 N I 15 / CI [0352] ' REVENDICATIONSPolymère modifié obtenu par greffage d'au moins un composé de formule (I) sur au moins une insaturation de la chaîne d'un polymère initial [Chem 42] dans laquelle : A représente un cycle arènediyle, éventuellement substitué par une ou plusieurs chaînes hydrocarbonées, identiques ou différentes, aliphatiques, de préférence saturées, linéaires ou ramifiées, éventuellement substituées ou interrompues par un ou plusieurs hétéroatomes E représente un groupe divalent hydrocarboné comprenant éventuellement un ou plusieurs hétéroatomes ; et X désigne un atome d'halogène, de préférence un atome de chlore. Polymère modifié selon la revendication 1, dans lequel le polymère initial est un élastomère, de préférence un élastomère diénique. Polymère modifié selon la revendication 1 ou 2, dans lequel le polymère initial est choisi dans le groupe constitué par les copolymères d'éthylène-propylène-monomère diène, le caoutchouc butyle, le caoutchouc naturel, les polyisoprènes de synthèse, les polybutadiènes, les copolymères de butadiène, les copolymères d'isoprène et les mélanges de ces élastomères. Polymère modifié selon l'une quelconque des revendications précédentes, dans lequel le groupement A est un cycle arènediyle en C6-C14 éventuellement substitué par une ou plusieurs chaînes hydrocarbonées, identiques ou différentes, aliphatiques, de préférence saturées, linéaires ou ramifiées, éventuellement substituées ou interrompues par un ou plusieurs hétéroatomes. Polymère modifié selon l'une quelconque des revendications I à 4, dans 57 lequel le composé de formule (1) est choisi parmi les composés de formule (Ia) et (1h) [Chem.43] Ce Re, E dans lesquelles : un groupement choisi parmi R1 à R5 de la formule (Ia) et un groupement choisi parmi R1 à R7 de la formule (lb) désignent le groupe de formule (II) suivante : [Chem 44] E dans laquelle E et X sont tels que défini à la revendication 1 ; et les quatre groupements de la formule (Ia) choisis parmi RI à R5 autres que celui désignant le groupe de formule (II) et les six groupements de la formule (Ib) choisis parmi RI à R7 autres que celui désignant le groupe de formule (H), identiques ou différents, représentent indépendamment les uns des autres, un atome d'hydrogène ou une chaîne hydrocarbonée aliphatique, de préférence saturée, linéaire ou ramifiée, éventuellement substituée ou interrompue par ou plusieurs hétéroatomes. [Revendication 6] Polymère modifié selon l'une quelconque des revendications pré- cédentes, dans lequel le groupement E est une chaîne hydrocarbonée, 58 [Revendication 7] [Revendication 8] linéaire ou ramifiée, de préférence saturée, en Cl -C24. de préférence en Cl -CIO, plus préférentiellement en Cl-C6 éventuellement interrompue par un ou plusieurs atonies d'azote, de soufre ou d'oxygène. Polymère modifié selon l'une quelconque des revendications 5 à 6, dans lequel le composé de formule (1) est le composé de formule (1h). Polymère modifié selon l'une quelconque des revendications précédentes, dans lequel le composé de formule (1) est le composé de formule (111) suivante : [Chem 45] o- CI ) [Revendication 9] Polymère modifié selon l'une quelconque des revendications précédentes, caractérisé en ce qu'il est en outre obtenu par greffage d'au moins un composé de formule (V) sur au moins une autre insaturation de la chaîne dudit polymère initial [Chem 46] LI H (\T) dans laquelle : Al représente un cycle arènediyle, éventuellement substitué par une ou plusieurs chaînes hydrocarbonées. identiques ou différentes, aliphatiques, de préférence saturées, linéaires ou ramifiées, éventuellement substituées ou interrompues par un ou plusieurs hétéroatonaes ; et El représente un groupe divalent hydrocarboné comprenant éventuellement un ou plusieurs hétéroatomes. 59 [Revendication 10] Polymère modifié selon la revendication 9, dans lequel le groupement Al du composé de formule (V) est un cycle arènediyle en C6-C14 éventuellement substitué par une ou plusieurs chaînes hydrocarbonées, identiques ou différentes, aliphatiques, de préférence, linéaires ou ramifiées, éventuellement substituées ou interrompues par un ou plusieurs hétéroatomcs. [Revendication 11] Polymère modifié selon l'une quelconque des revendications 9 à 10, dans lequel le composé de formule (V) est choisi parmi les composés de formule (Va) et (Vb) [Chem 47] R;D dans lesquelles : un groupement choisi parmi R8 à R12 de la formule (Va) et un groupement choisi parmi R8 à R14 de la formule (Vb) désignent le groupe de formule (VI) suivante : [Chem 48] dans laquelle El tel que défini à la revendication 9 ; et les quatre groupements de la formule (Va) choisis parmi R8 à R12 autres que celui désignant le groupe de formule (VI) et les six groupements de la formule (Vb) choisis parmi R8 à R14 autres que celui désignant le groupe de formule (VI), 60 identiques ou différents, représentent indépendamment les uns des autres, un atome d'hydrogène ou une chaîne hydrocarbonée aliphatique, de préférence saturée, linéaire ou ramifiée, éventuellement substituée ou interrompue par ou plusieurs hétéroatomes. [Revendication 12] [Revendication 13] [Revendication 14] Polymère modifié selon l'une quelconque des revendications 9 à 11, dans lequel le groupement El du composé de formule (V) est une chaîne hydrocarbonée, linéaire ou ramifiée, de préférence saturée, en C1-C24, de préférence en C1-C10, plus préférentiellement en Cl-C6 éventuellement interrompue par un ou plusieurs atomes d'azote, de soufre ou d'oxygène. Polymère modifié selon l'une quelconque des revendications 11 à 12, dans lequel le composé de formule (V) est le composé de formule (Vb). Polymère modifié selon l'une quelconque des revendications 9 à 13, dans lequel le composé de formule (V) est le composé de formule (VII) suivante : [Chem 49] 0- jihJH (VII) [Revendication 15] Composition comprenant au moins un polymère modifié tel que défini à l'une quelconque des revendications 1 à 14 et au moins un additif.